유리제 오토클레이브 1000 ㎖ 에 공정 ( i ) 에서 얻 어 진 4 , 9 - 디 클로 로디아 만 탄 155 g ( 순도 100 ％ 로서 , 0 . 600 mol ) , 아세트산나트륨 98 . 5 g ( 1 . 20 mol , 4 , 9 - 디 클로 로디아 만 탄 의 2 몰 배 ) , N , N - 디 메틸 포름 아미드 87 . 7 g ( 1 . 20 mol , 4 , 9 - 디 클로 로디아 만 탄 의 2 몰 배 ) , 이온 교환수 386 . 3 g ( 21 . 5 mol , 4 , 9 - 디 클로 로디아 만 탄 의 35 . 8 몰 배 ) 을 투입 하 고 , 밀폐 상태 로 하 여 150 ℃ 로 가온 하 였 다 . 150 ℃, 0 . 4 MPa 를 유지 하 면서 21 시간 동안 교반 하 였 다 . 26 시간 경과 한 후 , 5 ℃ 까지 냉각 하 였 다 . 오토클레이브 내 에 석출 된 고체 를 여과 분별 하 고 , 이온 교환수 155 g 으로 2 회 세정 함 으로써 연한 갈색 의 고체 150 g 을 얻 었 다 .